FR 3088325 A1 20200515 FR 1860359 A 20181109 Dérivés 1,3-oxathiolane-2-thione et leurs utilisations DOMAINE DE L'INVENTION La présente invention concerne des dérivés 1,3-oxathiolane-2-thione, leur procédé de préparation, et leurs utilisations. La présente invention concerne également les polyuréthanes silylés obtenus à partir desdits dérivés 1,3-oxathiolane-2-thione, ainsi que les compositions les comprenant. ARRIERE-PLAN TECHNOLOGIQUE Les polymères silylés sont typiquement utilisés à titre d'adhésifs, de mastics, de revêtements, par exemple dans l'industrie aéronautique, automobile ou la construction. De tels polymères comprennent généralement des groupes terminaux de type alkoxysilane reliés, directement ou indirectement, à une chaîne principale de type polyether ou polyuréthane. Les polyuréthanes silylés peuvent être obtenus à partir de dérivés hydroxysilanes comprenant une fonction alcoxysilane. Toutefois, les hydroxysilanes présentent typiquement des problèmes de stabilité en raison notamment de la possible transalcoxylation entre la fonction hydroxyle et la fonction alcoxysilane de l'hydroxysilane. Cette réaction secondaire peut conduire à des produits oligomériques secondaires par réaction intra et/ou inter- moléculaire, qui peuvent affecter les propriétés de réticulation des polyuréthanes silylés conduisant à des propriétés mécaniques moindres. En outre, les polyuréthanes silylés ont typiquement une viscosité élevée ce qui rend leur manipulation et leur utilisation plus difficiles. Il existe donc un besoin pour de nouveaux dérivés mercapto-silanes permettant avantageusement de résoudre au moins l'un des inconvénients susmentionnés. Il existe également un besoin pour de nouveaux polyuréthanes silylés ne présentant pas au moins l'un des inconvénients susmentionnés. DESCRIPTION DE L'INVENTION Dans la présente demande, en l'absence d'indication contraire : les quantités exprimées sous la forme de pourcentage correspondent à des pourcentages poids/poids ; l'indice hydroxyle d'un composé alcoolique représente le nombre de fonctions hydroxyles par gramme de produit, lequel est exprimé sous la forme du nombre équivalent de milligrammes de potasse (KOH) utilisés dans le dosage des fonctions hydroxyles, par gramme de produit ; 2 5 la mesure de viscosité à 23°C (ou à 100°C) peut se faire à l'aide d'un viscosimètre Brookfield selon la norme ISO 2555. Typiquement, la mesure réalisée à 23°C (ou à 100°C) peut se faire à l'aide d'un viscosimètre Brookfield RVT, d'une aiguille adaptée au domaine de viscosité et à une vitesse de rotation de 20 tours par minute (tr/mn); les masses moléculaires moyennes en nombre (Mn) des polyols exprimées en g/mole sont calculées à partir de leurs indices d'hydroxyles et de leurs fonctionnalités. A. Dérivés silvlés La présente invention concerne un composé de formule (I) : Rb 10 14 15 SLRp (CR )3,c, (I) dans laquelle : - Ra représente R1 ou R2 ; - Rb représente R1 ou R2 ; 15 à condition que quand W représente R2 alors Rb représente R1, et quand Ra représente R1 alors Rb représente R2 ; - chacun de R1 et R2 représente, indépendamment l'un de l'autre, un radical choisi dans le groupe constitué de : o un hydrogène ; 20 o un radical alkyle linéaire ou ramifié, aliphatique ou cyclique, saturé ou insaturé, comprenant de 1 à 60 atomes de carbone, de préférence 1 à 20 atomes de carbone, préférentiellement de 1 à 12 atomes de carbone, et avantageusement de 1 à 8 atomes de carbone ; o un radical 25 dans lequel : o R3 représente un radical alkylène divalent linéaire ou ramifié comprenant de 1 à 20 atomes de carbone, 3 o R4 représente un radical alkyle linéaire ou ramifié, aliphatique ou cyclique, saturé ou insaturé, un radical alkylaryle, un radical arylalkyle ou un radical aryle, lesdits radicaux alkyle, alkylaryle, arylalkyle ou aryle comprenant chacun de 1 à 60 atomes de carbone, de préférence de 1 5 à 20 atomes de carbone, préférentiellement de 1 à 12 atomes de carbone, et avantageusement de 1 à 8 atomes de carbone, o chacun de R1 et R représente, indépendamment les uns des autres, un radical alkyle linéaire ou ramifié, aliphatique ou cyclique, saturé ou insaturé, comprenant de 1 à 10 atomes de carbone, de préférence de 1 10 à 6 atomes de carbone, préférentiellement de 1 à 2 atomes de carbone, et en particulier un méthyle ou éthyle ; o Rk représente, indépendamment les uns des autres, un radical alkylène linéaire ou ramifié, aliphatique ou cyclique, saturé ou insaturé, comprenant de 2 à 4 atomes de carbone, et en particulier Rk représente 15 un éthylène ou un butylène ; o chacun de x, y et z représente, indépendamment les uns des autres, un nombre entier tel que la masse moléculaire en nombre (Mn) du radical varie de 45 à 20 000 g/mol, de préférence de 45 à 10 000 g/mol, préférentiellement de 45 à 5 000 g/mol, avantageusement de 45 à 1 000 20 g/mol, par exemple de 45 à 500 g/mol ; o un radical -R5-0-C(0)-R6 dans lequel un radical alkylène divalent linéaire ou ramifié comprenant de 1 à 20 atomes de carbone, et R6 représente un alkyle linéaire ou ramifié, aliphatique ou cyclique, saturé ou insaturé, comprenant de 1 à 60 atomes de carbone, de préférence de 1 à 20 atomes de carbone, 25 préférentiellement de 1 à 12 atomes de carbones ; un aryle comprenant de 6 à 20 atomes de carbone ; ou un arylalkyle comprenant de 7 à 20 atomes de carbone ; o un radical -1:17-C(0)-0-R6 dans lequel R7 représente une liaison ou un radical alkylène divalent linéaire ou ramifié comprenant de 1 à 20 atomes de carbone, 30 et R8 représente un alkyle linéaire ou ramifié, aliphatique ou cyclique, saturé ou insaturé, comprenant de 1 à 60 atomes de carbone, de préférence de 1 à 20 atomes de carbone, préférentiellement de 1 à 12 atomes de carbone, avantageusement de 1 à 8 atomes de carbone, ou un arylalkyle comprenant de 7 à 20 atomes de carbone ; 35 o un radical -R9-C(0)-NR10R11 dans lequel R9 représente une liaison ou un radical alkylène divalent linéaire ou ramifié comprenant de 1 à 20 atomes de carbone, R1° et R11 représente, indépendamment l'un de l'autre, un atome 4 d'hydrogène ou un alkyle linéaire ou ramifié, aliphatique ou cyclique, comprenant de 1 à 60 atomes de carbone, de préférence de 1 à 20 atomes de carbone, préférentiellement de 1 à 12 atomes de carbone ; _ n12 ri représente un atome d'hydrogène, un radical alkyle, linéaire ou branché, cyclique 5 ou aliphatique, comprenant de 1 à 60 atomes de carbone, de préférence de 1 à 20 atomes de carbone, préférentiellement de 1 à 12 atomes de carbone, et en particulier de 1 à 8 atomes de carbone, ou un radical -R13-SiR14p(OR15)310 ; - R13 représente un radical alkylène, linéaire ou branché, cyclique ou aliphatique, comprenant de 1 à 10 atomes de carbone, de préférence de 1 à 5 atomes de carbone, et avantageusement de 1 à 3 atomes de carbone ; - R14 représente un radical alkyle, linéaire ou branché, cyclique ou aliphatique, comprenant de 1 à 10 atomes de carbone, de préférence de 1 à 5 atomes de carbone, et avantageusement de 1 à 3 atomes de carbone ; - chaque R15 représente, indépendamment les uns des autres, un radical alkyle, linéaire 15 ou branché, cyclique ou aliphatique, comprenant de 1 à 10 atomes de carbone, de préférence de 1 à 5 atomes de carbone et avantageusement de 1 à 3 atomes de carbones ; ou deux radicaux R15 peuvent former ensemble un cycle comprenant de 3 à 12 atomes de carbone (lorsque p = 0 ou 1) ; - p représente 0, 1, ou 2. 20 De préférence, dans la formule (I) susmentionnée, Rb = R2 et Rb = R1. Parmi les composés de formule (I), on peut notamment citer les composés de formule (I-A) et (I-B) suivantes : SIS 14 1 SiR pR5 I3-p 25 FIS dans lesquelles R1, R12, R13, R14, R15, et p sont tels que définis précédemment. Les composés de formule (I) sont de préférence des composés de formule (I-A). 5 De préférence, les composés de formules (I), (I-A) ou (I-B) ci-dessus sont ceux pour lesquels R2 représente H. Selon un mode de réalisation, les composés de formule (I) susmentionnée sont choisis parmi les composés de formules (II) ou (III) suivantes : dans lesquelles R', R12, R13, R14, R15, et p sont tels que définis précédemment. 10 De préférence, les composés de formule (II) sont choisis parmi les composés de formules (IV), (V), (VI), (VII) et (VIII) suivantes : les composés de formule (IV) sont des composés de formule (II) dans laquelle RI représente un radical alkyle linéaire ou ramifié, aliphatique ou cyclique, saturé ou insaturé, comprenant de 1 à 60 atomes de carbone, de préférence de 1 à 20 atomes 15 de carbone, préférentiellement de 1 à 12 atomes de carbone, avantageusement de 1 à 8 atomes de carbone ; R12, R13, R14, R15, et p étant tels que définis précédemment ; les composés de formule (V) suivante : R' HS 13 R 14 15 Si R R 3 - p R1 (V) dans laquelle R3, R4, R', R, Rk, x, y, z, R12, R13, RI4, R15, et p sont tels que définis 20 précédemment ; - composés de formule (VI) suivante : N 14 Si R (0 SH 6 (VI) 14 15 Si R R dans laquelle R5, R6, R12, R13, R14, R15, et p sont tels que définis précédemment ; - composés de formule (VII) suivante : (VII) dans laquelle R7, R8, R12, R13, R14, R15, et p sont tels que définis précédemment ; - composés de formule (VIII) suivante : R13 Sig 10 (VIII) dans laquelle R9, R10, R", R12, R13, R14, R15, et p sont tels que définis précédemment. Selon un mode de réalisation, les composés de formules (I), (Il), (III), (IV), (V), (VI), 15 (VII) et (VIII) susmentionnées sont ceux pour lesquels : p = 0 ; et/ou R15 = méthyle ; et/ou R'3 = propylène ; et/ou R12 = H, butyle, ou -CH2-CH(CH2CH3)-CH2-CH2-CH2-CH3 (éthyle-2-hexyle). 7 Selon un mode de réalisation, les composés de formules (I), (Il), (III), (IV), (V), (VI), (VII) et (VIII) susmentionnées sont ceux pour lesquels : p = 0 ; et 5 R15 = méthyle ; et R13 = propylène ; et R12 = H, butyle, ou -CH2-CH(CH2CH3)-CH2-CH2-CH2-CH3 (éthyle-2-hexyle). De préférence, les composés de formules (I), (I-A) et (I-B) susmentionnées sont ceux pour lesquels : - R2 = H ; et R1 représente : o un radical alkyle linéaire ou ramifié, aliphatique saturé comprenant de 1 à 20 atomes de carbone, de préférence de 1 à 12 atomes de carbone, 15 préférentiellement de 4 à 8 atomes de carbone, préférentiellement R1 est un radical butyle ou éthyle-2-hexyle : -CH2-CH(CH2CH3)-CH2-CH2-CH2-CH3; o un radical 20 dans lequel : o Ra représente un radical alkylène divalent linéaire ou ramifié comprenant de 1 à 20 atomes de carbone, de préférence de 1 à 12 atomes de carbone, préférentiellement de 1 à 5 atomes de carbone, par exemple méthylène ; 25 o R4 représente un radical alkyle linéaire ou ramifié, aliphatique ou cyclique, saturé ou insaturé, comprenant de 1 à 12 atomes de carbone, o chacun de R1 et R représente, indépendamment les uns des autres, un radical alkyle linéaire ou ramifié, aliphatique ou cyclique, saturé ou insaturé, comprenant de 1 à 10 atomes de carbone, de préférence de 1 30 à 6 atomes de carbone, préférentiellement de 1 à 2 atomes de carbone, et en particulier un méthyle ou éthyle ; o Rk représente, indépendamment les uns des autres, un radical alkylène linéaire ou ramifié, aliphatique ou cyclique, saturé ou insaturé, 8 comprenant de 2 à 4 atomes de carbone, et en particulier Rk représente un éthylène ou un butylène ; o chacun de x, y et z représente, indépendamment les uns des autres, un nombre entier tel que la masse moléculaire en nombre (Mn) du radical 5 varie de 45 à 20 000 g/mol, de préférence de 45 à 10 000 g/mol, préférentiellement de 45 à 5 000 g/mol, avantageusement de 45 à 1 000 g/mol, par exemple de 45 à 500 g/mol. De préférence, les composés de formules (II) et (III) susmentionnées sont ceux pour lesquels R1 représente : 10 o un radical alkyle linéaire ou ramifié, aliphatique saturé comprenant de 1 à 20 atomes de carbone, de préférence de 1 à 12 atomes de carbone, préférentiellement de 4 à 8 atomes de carbone, préférentiellement R1 est un radical butyle ou éthyle-2-hexyle : -CH2-C1-1(CH2C1-13)-C1-12-CH2-CH2-CH13; o un radical 15 dans lequel : o R3 représente un radical alkylène divalent linéaire ou ramifié 20 comprenant de 1 à 20 atomes de carbone, de préférence de 1 à 12 atomes de carbone, préférentiellement de 1 à 5 atomes de carbone, par exemple méthylène ; o R4 représente un radical alkyle linéaire ou ramifié, aliphatique ou cyclique, saturé ou insaturé, comprenant de 1 à 12 atomes de carbone, 25 o chacun de R et R représente, indépendamment les uns des autres, un radical alkyle linéaire ou ramifié, aliphatique ou cyclique, saturé ou insaturé, comprenant de 1 à 10 atomes de carbone, de préférence de 1 à 6 atomes de carbone, préférentiellement de 1 à 2 atomes de carbone, et en particulier un méthyle ou éthyle ; 30 o Rk représente, indépendamment les uns des autres, un radical alkylène linéaire ou ramifié, aliphatique ou cyclique, saturé ou insaturé, comprenant de 2 à 4 atomes de carbone, et en particulier Rk représente un éthylène ou un butylène ; 9 chacun de x, y et z représente, indépendamment les uns des autres, un nombre entier tel que la masse moléculaire en nombre (Mn) du radical varie de 45 à 20 000 g/mol, de préférence de 45 à 10 000 g/mol, préférentiellement de 45 à 5 000 g/mol, avantageusement de 45 à 1 000 5 g/mol, par exemple de 45 à 500 g/mol. De préférence, les composés de formule (V) susmentionnées sont ceux pour lesquels : - R3 représente un radical alkylène divalent linéaire ou ramifié comprenant de 1 à 5 atomes de carbone, préférentiellement méthylène ; - R4 représente un alkyle linéaire ou ramifié, aliphatique ou cyclique, saturé ou insaturé, comprenant de 1 à 8 atomes de carbone, de préférence de 4 à 8 atomes de carbone ; - x=z=0; y vaut 0 ou 2 ; - chacun de Ri et Ri représente, indépendamment les uns des autres, un radical alkyle linéaire ou ramifié, aliphatique ou cyclique, saturé ou insaturé, comprenant de 1 à 10 15 atomes de carbone, de préférence de 1 à 6 atomes de carbone, préférentiellement de 1 à 2 atomes de carbone, et en particulier un méthyle ou éthyle. Selon un mode de réalisation préféré, les composés de formule (I) sont choisis parmi les composés suivants : 20 (CH2)3 Si(CMe)3 H Cf-12)3 25 10 CH2),3,, H S `Si(OMe)3 5 SH avec y étant tel que défini précédemment, et en particulier y valant 2 avec y étant tel que défini précédemment, et en particulier y valant 2 10 11 avec y étant tel que défini précédemment, et en particulier y valant 2 B. Procédé de préparation des dérivés silvlés La présente invention concerne également un procédé de préparation d'un composé 5 de formule (I) susmentionnée comprenant la réaction entre un composé de formule (IX) : 14 ' N Si kr (OR5 )3i) H (IX) dans laquelle R12, R13, R14, R15 et p sont tels que définis précédemment ; 10 avec un composé de formule (X) suivante : (X) dans laquelle chacun de R1 et R2 représente, indépendamment l'un de l'autre, un radical choisi dans le groupe constitué de : o un hydrogène ; 15 o un radical alkyle linéaire ou ramifié, aliphatique ou cyclique, saturé ou insaturé, comprenant de 1 à 60 atomes de carbone, de préférence 1 à 20 atomes de carbone, préférentiellement de 1 à 12 atomes de carbone, et avantageusement de 1 à 8 atomes de carbone ; o un radical 20 4 R dans lequel : o R3 représente une liaison ou un radical alkylène divalent linéaire ou ramifié comprenant de 1 à 20 atomes de carbone, 25 o R4 représente un radical alkyle linéaire ou ramifié, aliphatique ou cyclique, saturé ou insaturé, un radical alkylaryle, un radical arylalkyle 12 ou un radical aryle, lesdits radicaux alkyle, alkylaryle, arylalkyle ou aryle comprenant chacun de 1 à 60 atomes de carbone, de préférence de 1 à 20 atomes de carbone, préférentiellement de 1 à 12 atomes de carbone, et avantageusement de 1 à 8 atomes de carbone, 5 o chacun de R1 et R représente, indépendamment les uns des autres, un radical alkyle linéaire ou ramifié, aliphatique ou cyclique, saturé ou insaturé, comprenant de 1 à 10 atomes de carbone, de préférence de 1 à 6 atomes de carbone, préférentiellement de 1 à 2 atomes de carbone, et en particulier un méthyle ou éthyle ; 10 o Rk représente, indépendamment les uns des autres, un radical alkylène linéaire ou ramifié, aliphatique ou cyclique, saturé ou insaturé, comprenant de 2 à 4 atomes de carbone, et en particulier Rk représente un éthylène ou un butylène ; o chacun de x, y et z représente, indépendamment les uns des autres, un 15 nombre entier tel que la masse moléculaire en nombre (Mn) du radical varie de 45 à 20 000 g/mol, de préférence de 45 à 10 000 g/mol, préférentiellement de 45 à 5 000 g/mol, avantageusement de 45 à 1 000 g/mol, par exemple de 45 à 500 g/mol ; o un radical -R5-0-C(0)-R6 dans lequel R5 représente une liaison ou un radical alkylène 20 divalent linéaire ou ramifié comprenant de 1 à 20 atomes de carbone, et R6 représente un alkyle linéaire ou ramifié, aliphatique ou cyclique, saturé ou insaturé, comprenant de 1 à 60 atomes de carbone, de préférence de 1 à 20 atomes de carbone, préférentiellement de 1 à 12 atomes de carbones ; un aryle comprenant de 6 à 20 atomes de carbone ; ou un arylalkyle comprenant de 7 à 20 atomes de carbone ; 25 o un radical -1:17-C(0)-0-R8 dans lequel R' représente une liaison ou un radical alkylène divalent linéaire ou ramifié comprenant de 1 à 20 atomes de carbone, préférentiellement de 1 à 12 atomes de carbone, et en particulier de 1 à 8 atomes de carbone, et R8 représente un alkyle linéaire ou ramifié, aliphatique ou cyclique, saturé ou insaturé, comprenant de 1 à 20 atomes de carbone, ou un arylalkyle comprenant 30 de 7 à 20 atomes de carbone ; o un radical -R9-C(0)-NR1°R11 dans lequel R9 représente une liaison ou un radical alkylène divalent linéaire ou ramifié comprenant de 1 à 20 atomes de carbone, R1° et R11 représente, indépendamment l'un de l'autre, un atome d'hydrogène ou un groupe alkyle linéaire ou ramifié, aliphatique ou cyclique, comprenant de 1 à 60 atomes de 35 carbone, de préférence de 1 à 20 atomes de carbone, préférentiellement de 1 à 12 atomes de carbone. Parmi les composés de formule (IX), on peut par exemple citer les composés suivants : 13 - le 4-aminobutyltriéthoxysilane ; - le 3-aminopropyltris(méthoxyéthoxyéthoxy)silane ; le N-(n-butyl)-3-aminopropyltriméthoxysilane ; le 3-aminopropyldiméthyléthoxysilane ; 5 le 3-aminopropylméthyldiéthoxysilane ; le 3-aminopropyldiisopropyléthoxysilane ; - le 3-aminopropyltriéthoxysilane ; - le 3-aminopropyltriméthoxysilane ; - le 3-N-méthylaminopropyltriéthoxysilane ; 10 - le N-[3-(triméthoxysilyl)propyl] aspartate d'éthyle ; - le N-[3-(triméthoxysilyl)propyl]-2-aminométhylsuccinate d'éthyle ; le N[3-(triméthoxysilyl)propy1]-2-aminométhylmalonate d'éthyle ; le bis[3-(triméthoxysilyl)propyl]amine. De préférence, les composés de formule (IX) sont le N-(n-butyI)-3- 15 aminopropyltriméthoxysilane et le 3-aminopropyltriméthoxysilane. Selon un mode de réalisation, les composés de formule (X) susmentionnée ont la formule (XI) suivante : (XI) dans laquelle R1 est tel que défini précédemment. 20 De préférence, dans les formules (X) et (XI) susmentionnées, R1 représente : - un hydrogène ; - un radical alkyle linéaire ou ramifié, aliphatique ou cyclique, saturé ou insaturé, comprenant de 1 à 60 atomes de carbone, de préférence 1 à 20 atomes de carbone, préférentiellement de 1 à 18 atomes de carbone, avantageusement de 1 à 12 atomes 25 de carbone, et en particulier de 1 à 8 atomes de carbone ; - un radical dans lequel : 14 o R3 représente un radical alkylène divalent linéaire ou ramifié comprenant de 1 à 20 atomes de carbone, de préférence de 1 à 12 atomes de carbone, préférentiellement de 1 à 5 atomes de carbone, par exemple méthylène ; 5 o R4 représente un radical alkyle linéaire ou ramifié, aliphatique ou cyclique, saturé ou insaturé, comprenant de 1 à 12 atomes de carbone, o chacun de Ri et R représente, indépendamment les uns des autres, un radical alkyle linéaire ou ramifié, aliphatique ou cyclique, saturé ou insaturé, comprenant de 1 à 10 atomes de carbone, de préférence de 1 10 à 6 atomes de carbone, préférentiellement de 1 à 2 atomes de carbone, et en particulier un méthyle ou éthyle ; o Rk représente, indépendamment les uns des autres, un radical alkylène linéaire ou ramifié, aliphatique ou cyclique, saturé ou insaturé, comprenant de 2 à 4 atomes de carbone, et en particulier Rk représente 15 un éthylène ou un butylène ; o chacun de x, y et z représente, indépendamment les uns des autres, un nombre entier tel que la masse moléculaire en nombre (Mn) du radical varie de 45 à 20 000 g/mol, de préférence de 45 à 10 000 g/mol, préférentiellement de 45 à 5 000 g/mol, avantageusement de 45 à 1 000 20 g/mol, par exemple de 45 à 500 g/mol. Les composés de formule (X) sont de préférence choisis parmi les composés suivants : (X-A) 25 (X-B) 15 (X-C) (X-D) avec y = 2 5 (X-E) avec y = 2 10 La réaction peut être réalisée dans des conditions anhydres. La réaction peut être réalisée à une température allant de 10°C à 100°C, de préférence de 10°C à 80°C. La réaction peut être réalisée en présence de solvant, tel que par exemple toluène, acétate d'éthyle, dichlorométhane, méthyléthylcétone, tétrahydrofurane, acétone, butanone, 15 ou leurs mélanges. De préférence, la réaction est réalisée dans le tétrahydrofurane. De préférence, la réaction est réalisée dans un ratio molaire composé (X)/composé (IX) allant de 1,2 à 0,8, de préférence 1,1 à 0,9, préférentiellement le ratio vaut 1. Le temps de la réaction peut varier notamment selon la nature des réactifs utilisés, leurs concentrations, la température de la réaction. La réaction peut être surveillée par 16 spectroscopie infrarouge, en surveillant la disparition de la bande IR du C-S, ou par RMN 'H et/ou 13C. A la fin de la réaction, le composé de formule (I) peut être récupéré, notamment par évaporation du solvant de la réaction, et peut éventuellement être soumis à une étape de 5 purification. Les composés de formule (X) susmentionnée peuvent être obtenus par un procédé comprenant la réaction entre un composé de formule suivante : dans laquelle et R2 sont tels que définis ci-dessus ; 10 et CS2, en présence d'un halogénure de métal alcalin comme catalyseur. Les halogénures de métal alcalin peuvent être des chlorures, des iodures ou des bromures de sodium, potassium ou lithium. On peut par exemple citer LiBr, LiCI, Lil, NaCI, NaBr, Nal, KCI, KBr ou KI. De préférence, la réaction est réalisée en présence de LiBr. 15 La réaction peut être réalisée en présence d'au moins un solvant, par exemple choisi dans le groupe constitué des cétones, des amides, des éthers, des alcools, des nitriles, et de leurs mélanges. Il peut par exemple s'agir de l'acétone, du DMF, du méthanol, de l'éthanol, du propane-2-ol, de l'acétonitrile, du proprionitrile, du THF, ou de leurs mélanges. La réaction peut être réalisée à une température allant de 0°C à 100°C, de préférence 20 de 10°C à 60°C. La présente invention concerne également des composés de formule (A) suivante : (A) 25 dans laquelle : R4 représente un radical alkyle linéaire ou ramifié, aliphatique ou cyclique, saturé ou insaturé,un radical alkylaryle, un radical arylalkyle ou un radical aryle, lesdits radicaux alkyle, alkylaryle, arylalkyle ou aryle comprenant chacun de 1 à 60 atomes de carbone, 17 de préférence de 1 à 20 atomes de carbone, préférentiellement de 1 à 12 atomes de carbone, et avantageusement de 1 à 8 atomes de carbone; - chacun de Ri et Ri représente, indépendamment les uns des autres, un radical alkyle linéaire ou ramifié, aliphatique ou cyclique, saturé ou insaturé, comprenant de 1 à 10 5 atomes de carbone, de préférence de 1 à 6 atomes de carbone, préférentiellement de 1 à 2 atomes de carbone, et en particulier un méthyle ou éthyle ; - Rk représente, indépendamment les uns des autres, un radical alkylène linéaire ou ramifié, aliphatique ou cyclique, saturé ou insaturé, comprenant de 2 à 4 atomes de carbone, et en particulier Rk représente un éthylène ou un butylène ; 10 - chacun de x, y et z représente, indépendamment les uns des autres, un nombre entier tel que la masse moléculaire en nombre (Mn) du radical varie de 45 à 20 000 g/mol, de préférence de 45 à 10 000 g/mol, préférentiellement de 45 à 5 000 g/mol, avantageusement de 45 à 1 000 g/mol, par exemple de 45 à 500 g/mol ; - à la condition que x + y + z > O. 15 Selon un mode de réalisation, les composés de formule (A) sont des composés de formules (A-1), (A-2) ou (A-3) suivantes : (A-1) 20 (A-2) (A-3) dans lesquelles R4, Rk, R1, R', x, y et z sont tels que définis précédemment, 18 avec x > 1, y > 1 et z > 1. De préférence, dans les formules (A), (A-1), (A-2), et (A-3) susmentionnées : - Rk représente un butylène ; et/ou 5 - Ri représente H ; et/ou - Ri représente un radical méthyle. Encore plus préférentiellement, dans les formules (A), (A-1), (A-2), et (A-3) susmentionnées : - Rk représente un butylène ; et/ou 10 - Ri représente H ; et/ou - Ri représente un radical méthyle. De préférence, dans les formules (A), (A-1), (A-2), et (A-3) susmentionnée, R4 représente un radical butyle. Lorsque y est différent de 1, alors chaque Ri peut être identique ou différent pour 15 chaque valeur de y. Lorsque x est différent de 1, alors chaque Rk peut être identique ou différent pour chaque valeur de x. Lorsque z est différent de 1, alors chaque Ri peut être identique ou différent pour chaque valeur de z. 20 Parmi les composés de formule (A) ou (A-1), on peut par exemple citer les composés suivants : avec y = 2 25 avec y = 2 19 C. Composition C La présente invention concerne également une composition C comprenant deux composés de formule (I) différents, la formule (I) étant telle que définie précédemment. Selon un mode de réalisation, la composition C susmentionnée comprend : 5 - un composé de formule (I-A) : HS- 14 15 SIRp (OR )3ia et - un composé de formule (IX-B) : HS-. 14 1 5 Si R (OR )3_ 10 dans lesquelles RI, R2, R12, R13, R14, ri n15 et p sont tels que définis précédemment. De préférence, dans la composition C susmentionnée : - le radical R' de la formule (I-A) est identique au radical R1 de la formule (I-B) ; - le radical R2 de la formule (I-A) est identique au radical R2 de la formule (I-B) ; - le radical R12 de la formule (I-A) est identique au radical R12 de la formule (I-B) ; 15 - le radical R13 de la formule (I-A) est identique au radical R13 de la formule (I-B) ; - le radical R14 de la formule (I-A) est identique au radical R14 de la formule (I-B) ; - le radical R15 de la formule (I-A) est identique au radical R15 de la formule (I-B) ; - p de la formule (I-A) est identique au p de la formule (I-B). Selon un mode de réalisation, la composition C susmentionnée comprend : 20 - un composé de formule (II) : et - un composé de formule (III) : 20 siR1:(0R1 dans lesquelles R', R12, R13, R14, R15 et p sont tels que définis précédemment. De préférence, dans la composition C susmentionnée : - le radical R12 de la formule (II) est identique au radical R12 de la formule (III) ; 5 - le radical R1 de la formule (II) est identique au radical R1 de la formule (III) ; - le radical R13 de la formule (II) est identique au radical R13 de la formule (III) ; - le radical R14 de la formule (II) est identique au radical R14 de la formule (III) ; - le radical R15 de la formule (II) est identique au radical R15 de la formule (III) ; p de la formule (II) est identique au p de la formule (III). 10 La présente invention concerne également l'utilisation d'un composé de formule (I) telle que définie précédemment ou de la composition C susmentionnée pour préparer un polymère. D. Polymère 15 La présente invention concerne également un polyuréthane P obtenu par un procédé comprenant une étape de réaction entre : - au moins un composé de formule (I) telle que définie ci-dessus, et - un prépolymère, de préférence prépolymère polyuréthane, de formule (XII) suivante : B NC01 t 20 avec t représentant un nombre entier ou non entier pouvant aller de 2 à 4, et B représentant un radical organique multivalent. De préférence, le polyuréthane P selon l'invention est obtenu par un procédé comprenant une étape de réaction entre : 25 - un composé de formule (II) susmentionnée, de préférence de formule (IV) ou (V) susmentionnées ; et - un prépolymère de formule (XII) susmentionnée. Le prépolymère de formule (XII) peut être obtenu par toute méthode connue de l'homme du métier pour la préparation de prépolymère terminé avec des groupes -NCO. 30 Selon un mode de réalisation, le prépolymère de formule (XII) susmentionnée est un polyuréthane obtenu par réaction de polyaddition : 21 a) d'au moins un polyisocyanate de préférence choisi parmi les diisocyanates, les triisocyanates, et leurs mélanges ; b) avec au moins un polyol de préférence choisi parmi les polyéther polyols, les polycarbonate polyols, les polyester polyols, et leurs mélanges ; 5 dans des quantités telles que le rapport molaire NCO/OH (r1) est strictement supérieur à 1, de préférence va de 1,2 à 2. Selon un mode de réalisation, le polyuréthane P selon l'invention est préparé par un procédé comprenant les étapes suivantes: El) la préparation d'un prépolymère polyuréthane à terminaisons -NCO de formule 10 (XII) susmentionnée par une réaction de polyaddition : i) d'au moins un polyisocyanate de préférence choisi parmi les diisocyanates, les triisocyanates, et leurs mélanges ; ii) avec au moins un polyol de préférence choisi parmi les polyéther polyols, les polycarbonate polyols, les polyester polyols, et leurs 15 mélanges ; dans des quantités telles que le rapport molaire NCO/OH (ri) est strictement supérieur à 1 ; et E2) la réaction du produit formé à l'issue de l'étape E1) avec au moins un composé de 20 formule (I) telle que définie précédemment, en particulier dans des quantités telles que le rapport molaire NCO/SH (r2) est de préférence compris entre 1,3 et 5. Dans le cadre de l'invention, et sauf mention contraire, (r1) est le rapport molaire NCO/OH correspondant au rapport molaire du nombre de groupes isocyanates (NCO) sur le 25 nombre de groupes hydroxyles (OH) portés par l'ensemble des polyisocyanate(s) et polyol(s) présents dans le milieu réactionnel de l'étape El ). Dans le cadre de l'invention, et sauf mention contraire, (r2) est le rapport molaire NCO/SH correspondant au rapport molaire du nombre de groupes isocyanates sur le nombre de groupes mercapto portés respectivement par l'ensemble des isocyanate(s) (s'agissant 30 notamment du prépolymère polyuréthane à terminaisons NCO et éventuellement le(s) polyisocyanate(s) non réagi(s) à l'issue de l'étape El )), et composé(s) de formule (I) présents dans le milieu réactionnel de l'étape E2). Lorsque le polyuréthane à terminaisons NCO est obtenu lors de l'étape E1) à partir d'un mélange de polyisocyanates ou de plusieurs polyisocyanates ajoutés successivement, le 35 calcul du rapport (r1) tient compte d'une part des groupes NCO portés par l'ensemble des polyisocyanates présents dans le milieu réactionnel de l'étape El ), et d'autre part des groupes OH portés par le(s) polyol(s) présent(s) dans le milieu réactionnel de l'étape El ). 22 Lors de l'étape El ), la réaction de polyaddition est mise en oeuvre à une température de préférence inférieure à 95°C, et dans des conditions de préférence anhydres. Etape E 1 ) 5 Le(s) polyol(s) utilisable(s) pour préparer le prépolymère de formule (XII) susmentionnée utilisé selon l'invention peu(ven)t être choisi(s) parmi ceux dont la masse moléculaire moyenne en nombre (Mn) va de 300 à 20 000 g/mol, de préférence de 400 à 15 000 g/mol, et préférentiellement de 500 à 12 000 g/mol. De préférence, leur fonctionnalité hydroxyle va de 2 à 3. La fonctionnalité hydroxyle est 10 le nombre moyen de fonction hydroxyle par mole de polyol. Le(s) polyol(s) utilisable(s) selon l'invention peut(vent) présenter un indice hydroxyle (I0H) (moyen) allant de 9 à 570 milligrammes de KOH par gramme de polyol (mg KOH/g), de préférence de 35 à 430 mg KOH/g, de préférence encore de 55 à 340 mg KOH/g. Le ou les polyols peuvent être choisis parmi les polyéther polyols, les polyester polyols, 15 les polycarbonate polyols et leurs mélanges. De préférence, l'étape E1) est réalisée avec un polyéther polyol. Le(s) polyéther polyol(s) utilisable(s) selon l'invention est (sont) de préférence choisi(s) parmi les polyoxyalkylène-polyol, dont la partie alkylène, linéaire ou ramifiée, comprend de 2 à 4 atomes de carbone, plus préférentiellement de 2 à 3 atomes de carbone. 20 Plus préférentiellement, le(s) polyéther polyol(s) utilisable(s) selon l'invention est (sont) de préférence choisi(s) parmi les polyoxyalkylène-diols ou polyoxyalkylène triols, dont la partie alkylène, linéaire ou ramifiée, comprend de 1 à 4 atomes de carbone, plus préférentiellement de 2 à 3 atomes de carbone. A titre d'exemple de polyoxyalkylène diols ou triols utilisables selon l'invention, on peut 25 citer : - les polyoxypropylène diols ou triols (aussi désignés par polypropylène glycol (PPG) diols ou triols) ayant une masse moléculaire moyenne en nombre (Mn) allant de 300 à 20 000 g/mol; - les polyoxyéthylène diols ou triols (aussi désignés par polyéthylène glycol (PEG) diols 30 ou triols) ayant une masse moléculaire moyenne en nombre (Mn) allant de 300 à 15 000 g/mol; - les polyoxybuylène diols ou triols (aussi désignés par (PBG) diols ou triols ayant une masse moléculaire en nombre allant de 300 à 20 000 g/mol ; - les polytétraméthylène diols ou triols (aussi désignés par PolyTHF ou PTMEG) ayant une masse moléculaire moyenne en nombre (Mn) allant de 250 à 4000 g/mol ; 35 - les copolymères ou terpolymères diols ou triols à base d'oxyde d'éthylène, d'oxyde de propylène et/ou d'oxyde butylène ayant une masse moléculaire moyenne en nombre (Mn) allant de 250 à 4000 g/mol ; 23 - et leurs mélanges. Les polyéther polyols suscités peuvent être préparés de manière conventionnelle, et sont largement disponibles dans le commerce. Ils peuvent être obtenus par polymérisation de l'oxyde d'alkylène correspondant en présence d'un catalyseur basique (par exemple de la 5 potasse) ou d'un catalyseur à base d'un double complexe métal-cyanure. Parmi les polypropylène glycols ayant une fonctionnalité hydroxyle égale à 2, on peut citer : le VORANOL ® EP 1900 : PPG difonctionnel de masse moléculaire moyenne en nombre d'environ 4 008 g/mol, et d'indice hydroxyle 10H égal à 28 mg KOH/g ; 10 l'ACCLAIM 6 8200: PPG difonctionnel de masse moléculaire moyenne en nombre de 8 016 g/mol, et d'indice hydroxyle 10H égal à 14 mg KOH/g ; l'ACCLAIM ® 12200: PPG difonctionnel de masse moléculaire moyenne en nombre de 11 222 g/mol, et d'indice hydroxyle I0H égal à 10 mg KOH/g ; l'ACCLAIM 18200: PPG difonctionnel de masse moléculaire moyenne en 15 nombre de 17 265 g/mol, et d'indice hydroxyle I0H égal à 6,5 mg KOH/g. Parmi les polypropylène glycols ayant une fonctionnalité hydroxyle égale à 3, on peut citer : le VORANOL 6 CP 755 : PPG trifonctionnel de masse moléculaire moyenne en nombre d'environ 710 g/mol, et d'indice hydroxyle 10H égal à 237 mg KOH/g ; 20 le VORANOL CP 3355 : PPG trifonctionnel de masse moléculaire moyenne en nombre d'environ 3544 g/mol, et d'indice hydroxyle 10H égal à 47,5 mg KOH/g ; l'ACCLAIM 6300 : PPG trifonctionnel de masse moléculaire moyenne en nombre d'environ 5 948 g/mol, et d'indice hydroxyle I OH égal à 28,3 mg KOH/g. Parmi les polytétraméthylène glycols ayant une fonctionnalité hydroxyle égale à 2, on 25 peut citer : le TERATHANE PTMEG 250 : PolyTHF difonctionnel de masse moléculaire moyenne en nombre d'environ 4 008 g/mol, et d'indice hydroxyle 10H allant de 230 à 270 mg KOH/g ; le TERATHANE 4) PTMEG 2900 : PolyTHF difonctionnel de masse moléculaire 30 moyenne en nombre d'environ 4 008 g/mol, et d'indice hydroxyle 10H allant de 37,7 à 39,7 mg KOH/g. Dans le cadre de l'invention, on entend par « fonctionnalité hydroxyle d'un polyéther polyol», le nombre moyen de fonction hydroxyle par mole de polyéther polyol. Les polyester polyols peuvent être choisis parmi les polyester diols et les polyester triols, 35 et de préférence parmi les polyester diols. A titre d'exemple de polyester diol ou triol, on peut citer : 24 le « REALKYD® XTR 10410 » commercialisé par la société GRAY VALLEY de masse moléculaire moyenne en nombre (Mn) voisine de 1000 g/mol et dont l'indice hydroxyle va de 108 à 116 mg KOH/g. Il s'agit d'un produit issu de la condensation d'acide adipique, de diéthylèneglycol et de monoéthylèneglycol ; 5 les polycaprolactones diols ou triols commercialisés par la société PERSTORP sous la référence CAPA Polyols de masse moléculaire moyenne en nombre (Mn) allant de 240 à 8 000 g/mol. Les polycarbonate polyols peuvent être choisis parmi les polycarbonate diols ou triols, ayant en particulier une masse moléculaire moyenne en nombre (Mn) allant de 300 g/mol à 12 10 000 g/mol. A titre d'exemple de polycarbonate diol, on peut citer : le CONVERGE POLYOL 212-10 et CONVERGE POLYOL 212-20 commercialisés par la société NOVOMER respectivement de masse moléculaire en nombre (Mn) égales à 1 000 et 2 000 g/mol dont les indices hydroxyles sont respectivement de 112 et 56 mg 15 KOH/g, le DESMOPHEN® C XP 2716 commercialisé par COVESTRO de masse moléculaire en nombre (Mn) égale à 326 g/mol et dont l'indice hydroxyle est de 344 mg KOH/g, les POLYOL C-590, C1090, C-2090 et C-3090 commercialisés par KURARAY ayant une masse moléculaire en nombre (Mn) allant de 500 à 3 000 g/mol et un indice 20 hydroxyle allant de 224 à 37 mg KOH/g. Le(s) polyisocyanate(s) utilisable(s) pour préparer le prépolymère de formule (XII) susmentionnée peuvent être ajoutés séquentiellement ou mis à réagir sous la forme de mélange. Selon un mode de réalisation, le(s) polyisocyanate(s) utilisable(s) sont des 25 diisocyanate(s), de préférence choisi dans le groupe constitué de l'isophorone diisocyanate (IPDI), de l'hexaméthylène diisocyanate (HDI), de l'heptane diisocyanate, de l'octane diisocyanate, du nonane diisocyanate, du décane diisocyanate, de l'undécane diisocyanate, du dodécane diisocyanate, du 4,4'-méthylènebis(cyclohexylisocyanate) (4,4'-HMDI), du norbornane diisocyanate, du norbornène diisocyanate, du 1,4-cyclohexane diisocyanate 30 (CHDI), du méthylcyclohexane diisocyanate, de l'éthylcyclohexane diisocyanate, du propylcyclohexane diisocyanate, du méthyldiéthylcyclohexane diisocyanate. du cyclohexane diméthylène diisocyanate, du 1,5-diisocyanato-2-méthylpentane (MPDI), du 1,6-diisocyanato2,4,4-triméthylhexane, du 1,6-diisocyanato-2,2,4-triméthylhexane (TMDI), du 4- isocyanato m éthyl-1 ,8-octan e diisocyanate (TIN), du (2,5)- 35 bis(isocyanatométhyl)bicyclo[2.2.1]heptane (2,5-NBDI), du (2,6)- bis(isocyanatométhyl)bicyclo[2.2.1]heptane (2,6-NBDI), du 1,3- bis(isocyanatomethyl)cycIohexane (1,3-H6-XDI), du 1,4-bis(isocyanatomethyl)-cyclohexane 25 (1,4-H6-XDI), du xylylène-diisocyanate (XDI) (en particulier le m-xylylène diisocyanate (mXDI)), du toluène diisocyanate (en particulier le 2,4-toluène diisocyanate (2,4-TDI) et/ou le 2,6-toluène diisocyanate (2,6-TDI)), du diphénylméthane diisocyanate (en particulier le 4,4'diphénylméthane diisocyanate (4,4'-MDI) et/ou le 2,4'-diphénylméthane diisocyanate (2,4'- 5 MDI)), du tétraméthylxylylène diisocyanate (TMXDI) (en particulier le tétraméthyl (méta)xylylène diisocyanate), et de leurs mélanges. De préférence, le(s) polyisocyanate(s) est(sont) choisi(s) parmi le toluène diisocyanate (en particulier l'isomère 2,4 TDI, l'isomère 2,6-TDI ou leurs mélanges), le méta-xylylène, l'IPDI, et leurs mélanges. De préférence, le polyisocyanate est l'isophorone diisocyanate (IPDI). 10 Le(s) polyisocyanate(s) utilisable(s) sont typiquement largement disponibles dans le commerce. A titre d'exemple, on peut citer le SCURANATE® TX commercialisé par la société VENCOREX, correspondant à un 2,4-TDI de pureté de l'ordre de 95%, le SCURANATE® T100 commercialisé par la société VENCOREX, correspondant à un 2,4-TDI de pureté supérieure à 99% en poids, le DESMODUR® I » commercialisé par la société COVESTRO, 15 correspondant à un IPDI ou encore le DESMODUR® N3300 » commercialisé par la société COVESTRO, correspondant à un isocyanurate de HDI, le « TAKENATE TM 500 » commercialisé par MITSUI CHEMICALS correspondant à un m-XDI, le « TAKENATE TM 600 » commercialisé par MITSUI CHEMICALS correspondant à un m-H6XDI, le « VESTANAT® H12MDI » commercialisé par EVONIK correspondant à un H12MDI. 20 De préférence, le polyisocyanate est l'isophorone diisocyanate (IPDI). La réaction de polyaddition de l'étape El) peut être mise en couvre en présence ou non d'au moins un catalyseur de réaction. Le(s) catalyseur(s) de réaction utilisable(s) au cours de la réaction de polyaddition de l'étape E1) peu(ven)t être tout catalyseur connu de l'homme du métier pour catalyser la 25 formation de polyuréthane par réaction d'au moins un polyisocyanate avec au moins un polyol. Une quantité allant jusque 0,3% en poids de catalyseur(s) par rapport au poids du milieu réactionnel de l'étape E1) peut être utilisée. En particulier, on préfère utiliser de 0,02 à 0,2% en poids de catalyseur(s) par rapport au poids total du milieu réactionnel de l'étape El ). 30 Etape E2) L'étape E2) peut être réalisée dans des conditions anhydres. L'étape E2) peut être réalisée à une température allant de 40°C à 100°C, de préférence de 60°C à 100°C. La réaction de polyaddition de l'étape E2) peut être mise en oeuvre en présence ou non 35 d'au moins un catalyseur de réaction. 26 Le(s) catalyseur(s) de réaction utilisable(s) au cours de la réaction de polyaddition de l'étape E2) peu(ven)t être tout catalyseur connu de l'homme du métier pour catalyser ce type de réaction entre un composé mercapto et un prépolymère terminé NCO. Une quantité allant jusque 0,3% en poids de catalyseur(s) par rapport au poids du milieu 5 réactionnel de l'étape E2) peut être utilisée. En particulier, on préfère utiliser de 0,02 à 0,2% en poids de catalyseur(s) par rapport au poids total du milieu réactionnel de l'étape E2). Le prépolymère de formule (XII) peut comprendre une teneur massique en groupes NCO allant de 0,1 à 15%, de préférence de 0,2 à 10%, préférentiellement de 0,5 à 8%, avantageusement de 0,6 à 3% par rapport à la masse totale dudit prépolymère. 10 La présente invention concerne notamment un polyuréthane P' ayant la formule (XIII) suivante : 3-p R 13 dans laquelle : 15 - B représente un radical organique multivalent ; - t représente un nombre entier ou non entier allant de 2 à 4; - W représente R1 ou R2 ; - Rb représente R1 ou R2 ; à condition que quand Ra représente R2 alors Rb représente R', et quand Ra représente R' 20 alors Rb représente R2 ; - chacun de R1 et R2 représente, indépendamment l'un de l'autre, un radical choisi dans le groupe constitué de : o un hydrogène ; o un radical alkyle linéaire ou ramifié, aliphatique ou cyclique, saturé ou insaturé, 25 comprenant de 1 à 60 atomes de carbone, de préférence 1 à 20 atomes de carbone, préférentiellement de 1 à 12 atomes de carbone, et avantageusement de 1 à 8 atomes de carbone ; o un radical 27 dans lequel : o R3 représente une liaison ou un radical alkylène divalent linéaire ou ramifié comprenant de 1 à 20 atomes de carbone, 5 o R4 représente un radical alkyle linéaire ou ramifié, aliphatique ou cyclique, saturé ou insaturé, un radical alkylaryle, un radical arylalkyle ou un radical aryle, lesdits radicaux alkyle, alkylaryle, arylalkyle ou aryle comprenant chacun de 1 à 60 atomes de carbone, de préférence de 1 à 20 atomes de carbone, préférentiellement de 1 à 12 atomes de 10 carbone, et avantageusement de 1 à 8 atomes de carbone, o chacun de R et R représente, indépendamment les uns des autres, un radical alkyle linéaire ou ramifié, aliphatique ou cyclique, saturé ou insaturé, comprenant de 1 à 10 atomes de carbone, de préférence de 1 à 6 atomes de carbone, préférentiellement de 1 à 2 atomes de carbone, 15 et en particulier un méthyle ou éthyle ; o Rk représente, indépendamment les uns des autres, un radical alkylène linéaire ou ramifié, aliphatique ou cyclique, saturé ou insaturé, comprenant de 2 à 4 atomes de carbone, et en particulier Rk représente un éthylène ou un butylène ; 20 o chacun de x, y et z représente, indépendamment les uns des autres, un nombre entier tel que la masse moléculaire en nombre (Mn) du radical varie de 45 à 20 000 g/mol, de préférence de 45 à 10 000 g/mol, préférentiellement de 45 à 5 000 g/mol, avantageusement de 45 à 1 000 g/mol, par exemple de 45 à 500 g/mol ; 25 o un radical -R5-0-C(0)-R6 dans lequel R5 représente une liaison ou un radical alkylène divalent linéaire ou ramifié comprenant de 1 à 20 atomes de carbone, et R6 représente un alkyle linéaire ou ramifié, aliphatique ou cyclique, saturé ou insaturé, comprenant de 1 à 60 atomes de carbone, de préférence de 1 à 20 atomes de carbone, préférentiellement de 1 à 12 atomes de carbones ; un aryle 30 comprenant de 6 à 20 atomes de carbone ; ou un arylalkyle comprenant de 7 à 20 atomes de carbone ; o un radical -R7-C(0)-0-R6 dans lequel R7 représente une liaison ou un radical alkylène divalent linéaire ou ramifié comprenant de 1 à 20 atomes de carbone, 28 et R8 représente un alkyle linéaire ou ramifié, aliphatique ou cyclique, saturé ou insaturé, comprenant de 1 à 60 atomes de carbone, de préférence de 1 à 20 atomes de carbone, préférentiellement de 1 à 12 atomes de carbone, avantageusement de 1 à 8 atomes de carbone, ou un arylalkyle comprenant de 5 7 à 20 atomes de carbone; un radical -R9-C(0)-NR10R11 dans lequel R9 représente une liaison ou un radical alkylène divalent linéaire ou ramifié comprenant de 1 à 20 atomes de carbone, R1° et R11 représente, indépendamment l'un de l'autre, un atome d'hydrogène ou un groupe alkyle linéaire ou ramifié, aliphatique ou cyclique, 10 comprenant de 1 à 60 atomes de carbone, de préférence de 1 à 20 atomes de carbone, préférentiellement de 1 à 12 atomes de carbone ; R12 ri représente un atome d'hydrogène, un radical alkyle, linéaire ou branché, cyclique ou aliphatique, comprenant de 1 à 60 atomes de carbone, de préférence de 1 à 20 atomes de carbone, préférentiellement de 1 à 12 atomes de carbone, et en particulier 15 de 1 à 8 atomes de carbone, ou un radical -R13-SiR14p(OR15)31, ; - R13 représente un radical alkylène, linéaire ou branché, cyclique ou aliphatique, comprenant de 1 à 10 atomes de carbone, de préférence de 1 à 5 atomes de carbone, et avantageusement de 1 à 3 atomes de carbone ; - R14 représente un radical alkyle, linéaire ou branché, cyclique ou aliphatique, 20 comprenant de 1 à 10 atomes de carbone, de préférence de 1 à 5 atomes de carbone, et avantageusement de 1 à 3 atomes de carbone ; - chaque R15 représente, indépendamment les uns des autres, un radical alkyle, linéaire ou branché, cyclique ou aliphatique, comprenant de 1 à 10 atomes de carbone, de préférence de 1 à 5 atomes de carbone ; ou deux radicaux R15 peuvent former 25 ensemble un cycle comprenant de 3 à 12 atomes de carbone (lorsque p = 0 ou 1) ; - p représente 0, 1, ou 2. Chaque occurrence de chacun de Ra, Rb, R1, R2, R12, R13, R14, R15 ri et p, peut être identique ou différente dans chaque motif de répétition. Par exemple, lorsque t = 2, il existe 30 deux motifs de répétition qui peuvent être identiques ou différents. Par exemple, lorsque t=3, il existe trois motifs de répétition qui peuvent être identiques ou différents. Le polyuréthane P' peut être un exemple particulier de polyuréthane P susmentionné. Le polyuréthane P' a de préférence la formule (XIV) suivante : 29 R13 14 (R150) R1,11St 111.111N 0 R s) ),_p 3-c ' (XIV) dans laquelle : 5 - B représente un radical organique multivalent ; - Ra représente R1 ou R2 ; - Rb représente R1 ou R2 ; à condition que quand Ra représente R2 alors Rb représente R1, et quand Ra représente R1 alors Rb représente R2 ; 10 - chacun de R1 et R2 représente, indépendamment l'un de l'autre, un radical choisi dans le groupe constitué de : o un hydrogène ; o un radical alkyle linéaire ou ramifié, aliphatique ou cyclique, saturé ou insaturé, comprenant de 1 à 60 atomes de carbone, de préférence 1 à 20 atomes de 15 carbone, préférentiellement de 1 à 12 atomes de carbone, et avantageusement de 1 à 8 atomes de carbone ; o un radical 4 R dans lequel : R3 représente une liaison ou un radical alkylène divalent linéaire ou ramifié comprenant de 1 à 20 atomes de carbone, R4 représente un radical alkyle linéaire ou ramifié, aliphatique ou cyclique, saturé ou insaturé, un radical alkylaryle, un radical arylalkyle ou un radical aryle, lesdits radicaux alkyle, alkylaryle, arylalkyle ou aryle comprenant chacun de 1 à 60 atomes de carbone, de préférence de 1 à 20 atomes de carbone, préférentiellement de 1 à 12 atomes de carbone, et avantageusement de 1 à 8 atomes de carbone, chacun de R et R représente, indépendamment les uns des autres, un radical alkyle linéaire ou ramifié, aliphatique ou cyclique, saturé ou insaturé, comprenant de 1 à 10 atomes de carbone, de préférence de 1 20 - - 25 - 30 30 à 6 atomes de carbone, préférentiellement de 1 à 2 atomes de carbone, et en particulier un méthyle ou éthyle ; - Rk représente, indépendamment les uns des autres, un radical alkylène linéaire ou ramifié, aliphatique ou cyclique, saturé ou insaturé, 5 comprenant de 2 à 4 atomes de carbone, et en particulier Rk représente un éthylène ou un butylène ; - chacun de x, y et z représente, indépendamment les uns des autres, un nombre entier tel que la masse moléculaire en nombre (Mn) du radical varie de 45 à 20 000 g/mol, de préférence de 45 à 10 000 g/mol, préférentiellement de 45 à 5 000 g/mol, avantageusement de 45 à 1 000 g/mol, par exemple de 45 à 500 g/mol ; o un radical -R5-0-C(0)-R6 dans lequel R5 représente une liaison ou un radical alkylène divalent linéaire ou ramifié comprenant de 1 à 20 atomes de carbone, et R6 représente un alkyle linéaire ou ramifié, aliphatique ou cyclique, saturé ou 15 insaturé, comprenant de 1 à 60 atomes de carbone, de préférence de 1 à 20 atomes de carbone, préférentiellement de 1 à 12 atomes de carbones ; un aryle comprenant de 6 à 20 atomes de carbone ; ou un arylalkyle comprenant de 7 à 20 atomes de carbone ; o un radical -1:17-C(0)-0-R8 dans lequel R' représente une liaison ou un radical 20 alkylène divalent linéaire ou ramifié comprenant de 1 à 20 atomes de carbone, et R8 représente un alkyle linéaire ou ramifié, aliphatique ou cyclique, saturé ou insaturé, comprenant de 1 à 60 atomes de carbone, de préférence de 1 à 20 atomes de carbone, préférentiellement de 1 à 12 atomes de carbone, avantageusement de 1 à 8 atomes de carbone, ou un arylalkyle comprenant de 25 7 à 20 atomes de carbone ; - un radical -R9-C(0)-NR10n11 dans lequel R9 représente une liaison ou un radical alkylène divalent linéaire ou ramifié comprenant de 1 à 20 atomes de carbone, R1° et R11 représente, indépendamment l'un de l'autre, un atome d'hydrogène ou un groupe alkyle linéaire ou ramifié, aliphatique ou cyclique, 30 comprenant de 1 à 60 atomes de carbone, de préférence de 1 à 20 atomes de carbone, préférentiellement de 1 à 12 atomes de carbone ;R12 représente un atome d'hydrogène, un radical alkyle, linéaire ou branché, cyclique ou aliphatique, comprenant de 1 à 60 atomes de carbone, de préférence de 1 à 20 atomes de carbone, préférentiellement de 1 à 12 atomes de carbone, et en 35 particulier de 1 à 8 atomes de carbone, ou un radical -R13-SiR14p(OR15)3_p ; 31 - R13 représente un radical alkyléne, linéaire ou branché, cyclique comprenant de 1 à 10 atomes de carbone, de préférence de 1 carbone, et avantageusement de 1 à 3 atomes de carbone ; _ R14 ri représente un radical alkyle, linéaire ou branché, cyclique 5 comprenant de 1 à 10 atomes de carbone, de préférence de 1 carbone, et avantageusement de 1 à 3 atomes de carbone ; - chaque R15 représente, indépendamment les uns des autres, un radical alkyle, linéaire ou branché, cyclique ou aliphatique, comprenant de 1 à 10 atomes de carbone, de préférence de 1 à 5 atomes de carbone ; ou deux radicaux R15 peuvent former ensemble un cycle comprenant de 3 à 12 atomes de carbone (lorsque p = 0 ou 1) ; - p représente 0, 1, ou 2. Chaque occurrence de chacun de Ra, Rb, R1, R2, R12, R13, R14, R15 et p peut être identique ou différente. 15 Par « chaque occurrence de chacun de Ra, Rb, R1, R2, R12, R13, R14, R15 p, p pouvant être identique ou différente », on entend par exemple que chaque occurrence de Ra dans la formule (XIV) peut être identique ou différente, ou encore que chaque occurrence de p peut être identique ou différente dans la formule (XIV). Il en va de même pour l'ensemble des radicaux cités. Par exemple, un radical Ra de la formule (XIV) peut représenter H, tandis que 20 l'autre Ra peut représenter un radical -CHR1. Selon un mode de réalisation, dans la formule (XIV) ci-dessus, chaque occurrence de chacun de Ra, Rb, R1, R2, R12, R13, R14, R15 et p est identique. Le polyuréthane P' selon l'invention a de préférence l'une des formules (XV), (XVI) ou (XVII) suivantes : Ria sr, 14 15 Sr R (OR 1.- 25 (XV) R1 s Ria 0 s,' 1, 1.4 sr R, rOR Jr,p ou aliphatique, à 5 atomes de ou aliphatique, à 5 atomes de (XVI) ) R1,1 , Si .3-p s 32 Nf p '12 (XVII) dans lesquelles R', R12, R13, R14, rt n15 et p sont tels que définis précédemment. 5 Selon un mode de réalisation, les polyuréthanes P' des formules (XIII), (XIV), (XV), (XVI), (XVII) susmentionnées sont ceux pour lesquels : - p = 0 ; et/ou - R15 = méthyle ; et/ou - R13 = propylène ; et/ou 10 - R12 = H, butyle, ou -CH2-CH(CH2CH3)-CH2-CH2-CH2-CH3 (éthyle-2-hexyle). En particulier, les polyuréthanes P' des formules (XIX), (XX), (XXI), (XXII), (XXIII) susmentionnées sont ceux pour lesquels : - p = 0 ; et - R15 = méthyle ; et 15 - R13 = propylène ; et R12 = H, butyle, ou -CH2-CH(CH2CH3)-CH2-CH2-CH2-CH3 (éthyle-2-hexyle). De préférence, dans les polyuréthanes P' de formules (XV), (XVI), ou (XVII), le groupe R1 représente : un radical alkyle linéaire ou ramifié aliphatique saturé comprenant de 1 à 8 atomes de 20 carbone, préférentiellement 4 atomes de carbone ou -CH2-CH(CH2CH3)-CH2-CH2- CH2-CH3 (éthyle-2-hexyle) ; ou un radical dans lequel : 25 o R3 représente un radical alkylène divalent linéaire ou ramifié comprenant de 1 à 5 atomes de carbone, préférentiellement méthylène ; R4 représente un alkyle linéaire ou ramifié, aliphatique ou cyclique, saturé ou insaturé, comprenant de 1 à 8 atomes de carbone, de préférence de 4 à 8 atomes de carbone ; 30 o X = Z = 0 ; oy vaut 0 ou 2 ; 33 o chacun de R1 et Ri représente, indépendamment les uns des autres, un radical alkyle linéaire ou ramifié, aliphatique ou cyclique, saturé ou insaturé, comprenant de 1 à 10 atomes de carbone, de préférence de 1 à 6 atomes de carbone, préférentiellement de 1 à 2 atomes de carbone, et en particulier un 5 méthyle ou éthyle ; La présente invention concerne également l'utilisation des polyuréthanes susmentionnés (P et P') pour la préparation d'adhésifs, mastics ou revêtements. Les polyuréthanes silylés selon l'invention ont avantageusement une viscosité inférieure aux polyuréthanes silylés existants, ce qui rend leur manipulation et leur utilisation plus aisées. E. Compositions de polymères La présente invention concerne une composition V comprenant au moins un, de 15 préférence au moins trois, polyuréthane(s) P (ou P') selon l'invention. La composition V peut avoir une viscosité Brookfield mesurée à 100°C, allant de 100 à 3 000 mPa.s. De préférence, la composition V comprend : - un polymère P' de formule (XV) telle que définie ci-dessus ; 20 - un polymère P' de formule (XVI) telle que définie ci-dessus ; et - un polymère P' de formule (XVII) telle que définie ci-dessus ; chaque occurrence de chacun de R1, R12, R13, R14, R15, p étant de préférence identique. F. Formulations 25 La présente invention concerne une formulation comprenant au moins un polyuréthane P ou polyuréthane P' selon l'invention, et au moins un additif choisi dans le groupe constitué des catalyseurs, des charges, des antioxydants, des stabilisants à la lumière/ absorbeurs d'UV, des désactivateurs de métaux, des antistatiques, des agents moussants, des biocides, des plastifiants, des lubrifiants, des émulsifiants, des colorants, des pigments, des agents 30 rhéologiques, des modificateurs d'impact, des promoteurs d'adhésion, des azurants optiques, des ignifugeants, des agents anti-suintement, des agents de nucléation, des solvants, des diluants réactifs et de leurs mélanges. La formulation susmentionnée comprend avantageusement un polymère P' de formule (XV) telle que définie ci-dessus. 35 Les charges habituellement utilisées sont, par exemple, des poudres inorganiques ou organiques, par exemple les carbonates et les silicates de calcium, des matériaux fibreux inorganiques, par exemple des fibres de verre. Il est également possible d'utiliser des charges 34 organiques telles que des fibres de carbone, des mélanges de charges organiques et inorganiques, par exemple des mélanges de fibres de verre et de carbone ou, des mélanges de fibres de carbone et de charges inorganiques. Les charges peuvent être ajoutées en une quantité allant de 1 à 75% en poids, par rapport au poids total de la formulation. 5 Les stabilisants UV, les antioxydants ainsi que les désactivateurs de métaux utilisés dans les formulations selon l'invention présentent avantageusement une bonne résistance à la migration et une grande stabilité thermique. Ils sont choisis par exemple parmi les groupes a) à t) suivants. Les composés des groupes a) à g) et i) sont des stabilisants à la lumière / absorbeurs d'UV, tandis que les composés j) à t) agissent en tant que stabilisants : 10 a) les 4,4-diarylbutadiènes b) les esters cinnamiques, c) les benzotriazoles, d) les hydroxybenzophénones, e) les cyanacrylates diphényliques, 15 f) les oxamides, g) les 2-phényl-1,3,5-triazines, h) les antioxydants, i) les dérivés du nickel, j) les amines stériquement encombrées, 20 k) les désactivateurs de métaux, I) les phosphites et phosphonites, m) les hydroxylamines, n) les nitrones, o) les oxydes d'amines, 25 p) les benzofuranones et les indolinones, q) les thiosynergistes, r) les destructeurs de peroxydes, s) les stabilisants de polyamide et t) les co-stabilisants basiques. 30 Les catalyseurs sont éventuellement utilisés dans des proportions allant de 0,01% à environ 10 % en poids, par rapport au poids total de la formulation. Le catalyseur peut être choisi parmi : - des dérivés organiques du titane comme par exemple l'acétyl acétonate de titane (disponible commercialement sous la dénomination TYZOR® AA75 auprès de la société 35 DuPont), le Ti(OnBu)4 (disponible commercialement sous la dénomination TYZOR® TnBT chez DoRF Ketal) ; 35 - des dérivés organiques de l'aluminium comme par exemple le chélate d'aluminium (disponible commercialement sous la dénomination K-KAr 5218 auprès de la société King Industries), - des dérivés organiques de zinc comme par exemple le Zn[O(C=O)C9H19]2 5 (disponible auprès de la société OMG BORCHERS sous la dénomination commerciale BORCHI® KAT 15) ; - des dérivés organiques de bismuth comme par exemple le Bi[O(C=O)C9H19]2 (disponible auprès de la société OMG BORCHERS sous la dénomination commerciale BORCHI® KAT 315) ; 10 - des dérivés organiques de l'étain comme par exemple le dilaurate de dibutyle étain (ou DBTL), le dibutylétain dilaurate (DOTDL), le dioctylétain bisacétylacétonate, (disponible sous la dénomination TIBKAT® 223) ou le TibKat® 425 (qui est un mélange dioctyl étain oxyde et vinyltriméthoxysilane), - des amines organiques, la préférence est donnée aux amidines, par exemple le 1,8- 15 diazabicyclo[5.4.0]undéc-7-ène (DBU) et le 1,5-diazabicyclo [4.3.0]non-5-ène (DBN ), le 1,5,7- Triazabicyclo[4.4.0]dec-5-ène (TBD), le di-o-tolylguanidine (DOTG), et les mono-, di- et trialkylamines Cl à C6, en particulier la triéthylamine et la tert-butylamine. Le choix des additifs utilisés est avantageusement fonction de l'utilisation finale qui est faite de la formulation selon l'invention, lesquels peuvent être ajustés en fonction du cahier 20 des charges applicatif par l'homme du métier. Les solvants peuvent être des solvants organiques, par exemple choisi parmi les solvants aprotiques, les solvants protiques et leurs mélanges. La présente invention concerne également l'utilisation de la formulation susmentionnée pour la préparation d'adhésifs, mastics ou revêtements. 25 Tous les modes de réalisation décrits ci-dessus peuvent être combinés les uns avec les autres. Dans le cadre de l'invention, par « comprise entre x et y », ou « allant de x à y », on entend un intervalle dans lequel les bornes x et y sont incluses. Par exemple, la gamme 30 «comprise entre 0% et 25% » inclus notamment les valeurs 0% et 25%. L'invention est à présent décrite dans les exemples de réalisation suivants qui sont donnés à titre purement illustratif, et ne sauraient être interprétés pour en limiter la portée. 35 36 Exemples Fournisseurs : El : 2-butyl oxirane disponible chez SIGMA-ALDRICH ; 5 E2 : 2-(butoxyméthyl) oxirane disponible chez SIGMA-ALDRICH et COVESTRO ; E3 : 2-[[(2-éthylhexyl)oxy]methyl] oxirane disponible chez SIGMA-ALDRICH ; E4 : polypropylène glycol mono glycidyléther monobutyléther (numéro CAS : 62412-80-0) synthétisé selon le mode opératoire décrit dans WO 2015,148,192 de DOW GLOBAL TECHNOLOGIES ; 10 SILQUEST A-1110 : 3-aminopropyltriméthoxysilane disponible chez MOMENTIVE ; DYNASYLAN 1189: N-(n-butyl)-3-aminopropyltriméthoxysilane commercialisé par EVONIK ; ACCLAIM 12200 : polypropylène glycol disponible chez BAYER ayant un 10H = 11,0 mg KOH/g et une Mn = 11 200 g/mol ; BORCHIKAT 315: néodécanoate de bismuth disponible chez OMG BORCHERS ; 15 TIBKAT 223: Dioctyltinbis(acetylacetonate) disponible chez TIB CHEMICALS. Exemple 1 : préparation des composés S1 à S4 20 Dans un réacteur de 2 litres, on introduit 2 moles de CS2 (152,78 g) dans 300 ml de THF préalablement refroidit à 15°C. Puis, on ajoute en 5 minutes (exotherme à 39°C) sous vive agitation 1 mole de bromure de lithium (86,85 g) - lequel a préalablement été séché dans une étuve à 128°C - et on maintient sous agitation environ 5 minutes supplémentaires jusqu'à dissolution complète du LiBr, et retour à 15°C. On obtient une solution de couleur verte. On 25 coule ensuite lentement sur environ 5 heures, 2 moles de dérivé époxy (composé El, E2, E3 ou E4), en maintenant la température entre 15 et 23°C, puis on laisse 20 heures sous agitation à 15°C. On obtient une solution homogène de couleur orange. On ajoute progressivement 600 ml d'acétate d'éthyle dans le milieu réactionnel et on maintient sous agitation jusqu'à dissolution complète. On réalise un premier lavage de la phase 30 organique avec 700 ml d'eau pour extraire le bromure de lithium (pH = 8,2) puis un second lavage avec 700 ml d'eau salée (178 g NaCI/litre). On vérifie que le pH est neutre. La phase organique est séchée avec du sulfate de magnésium anhydre puis filtrée et concentrée sous pression réduite à 35°C pour éliminer le solvant et les traces de CS2. 35 37 Dérivé époxy (réactif) Dérivé synthétisé El : S1 : fo o y / E2 : 52 : o a --,., E3 : 53: o -et Q ---,, , s E4 : S4 : --------------- avec y = 2 avec y = 2 5 Exemple 2 : préparation dérivé silylé Dans un réacteur de 2 litres, on introduit 2,0 moles de 5-buty1-1,3-oxathiolane-2-thione (composé S1 obtenu dans l'exemple 1) (352,3 g) dans 300 ml de THF sec puis on ajoute à température ambiante 2,1 moles de 3-aminopropyltrimethoxysilane (SILQUEST A-1110) (376,5 g) à température ambiante et ce, jusqu'à disparition complète de la bande infrarouge 10 caractéristique des groupements 2-thione-1,3-oxathiolan-5-y1 (bande C=S en Infra-Rouge), l'apparition des bandes caractéristiques de la liaison thiocarbamate (bande C=S en Infra-Rouge) et l'apparition des bandes caractéristiques des fonctions thiols (bande SH en Infrarouge). Puis le THF a été éliminé sous pression réduite pour obtenir quantitativement le produit de formule suivante : 15 38 Exemple 3 : préparation dérivé silylé On reproduit l'exemple 1 en substituant le composé S1 par le composé S2 obtenu dans 5 l'exemple 1 (412,3 g) pour obtenir quantitativement le produit de formule suivante : Si OMe» Exemple 4 : préparation dérivé silylé 10 On reproduit l'exemple 1 en substituant le composé S1 par le composé S4 obtenu dans l'exemple 1 (644,3 g) pour obtenir quantitativement le produit de formule suivante : (CH2)? avec y = 2 N ---S(CMe)3 H 15 Exemple 5: préparation dérivé silylé Dans un réacteur de 2 litres, on introduit 2,0 moles de composé S4 obtenu dans l'exemple 1 (644,3 g) dans 300 ml de THF sec, puis on ajoute à 23°C 2,1 moles de Dynalsan 1189 (Evonik) (494,3 g), et on maintien le mélange sous sous agitation pendant 3 heures à 50°C. Puis le THF a été éliminé sous pression réduite pour obtenir quantitativement le produit de formule 20 suivante : 39 avec y = 2 Exemple 6 : Préparation du prépolymère terminé -NCO (PO) Dans un réacteur de 2 litres, on introduit 683,5 g d'ACCLAIM 12200 (PPG disponible chez 5 BAYER ayant un 10H = 11,0 mg KOH/g ou soit une Mn = 11200 g/mol), on laisse sous vide pendant 2 heures à 110°C (teneur en eau 0.02% en poids). Le réacteur est ensuite refroidi à 70°C afin d'introduire sous couverture d'azote 46,6 g d'isophorone diisocyanate (IPDI) et 0,4 g de BORCHIKAT 315 (néodécanoate de bismuth disponible chez OMG BORCHERS). Le mélange est maintenu sous agitation jusqu'à atteindre une % NCO en poids de 1,7 % soit 0,40 10 méq NCO/g. On obtient 730,1 g de prépolymère polyuréthane terminé -NCO (P0). Exemple 7 : Préparation de polymère silylé Pi (comparatif) Dans un réacteur de 2 L, on introduit sous azote 237,6 g (0,096 mole ou 96 méq NCO) de prépolymère (P0) et 17,9 g (0,1 mole ou 100 méq NH2) de 3-aminopropyltriméthoxysilane 15 (SILQUEST A-1110 de MOMENTIVE) dans un rapport molaire NH2 / NCO = 1,04. Le mélange est chauffé à 70°C et mélangé jusqu'à ce que la bande caractéristique des fonctions -NCO ne soit plus détectable par spectroscopie infra-rouge. On obtient 255,5 g de polyuréthane silylé (P1) que l'on conditionn dans des cartouches en aluminium à l'abri de l'humidité. La viscosité du polyuréthane silylé obtenu est de 5 500 mPa.s à 100°C. 20 Exemple 8 : Préparation de polymère silylé P2 Dans un réacteur de 2 L, on introduit sous azote 237,6 g (0,096 mole ou 96 méq NCO) de prépolymère (P0), 35,5 g du composé obtenu dans l'exemple 2 (0,1 mole) dans un rapport molaire SH/NCO = 1,04, et 0,1 g de TIBKAT 223 (Dioctyltinbis(acetylacetonate) disponible 25 chez Tl B CHEMICALS). Le mélange est chauffé à 90°C et mélangé jusqu'à ce que la bande caractéristique des fonctions -NCO ne soit plus détectable par spectroscopie infra-rouge. On obtient 273,2 g de polyuréthane silylé (P2) que l'on conditionne dans des cartouches en aluminium à l'abri de l'humidité. La viscosité du polyuréthane silylé obtenu est de 1 620 mPa.s à 100°C. 30 Exemple 9 : Préparation de polymère silvlé P3 Dans un réacteur de 2 L, on introduit sous azote 237,6 g (0,096 mole ou 96 méq NCO) de prépolymère (P0), 38,5 g du composé obtenu dans l'exemple 3 (0,1 mole) dans un rapport molaire SH / NCO = 1,04, et 0,1 g de TIBKAT 223 (Dioctyltinbis(acetylacetonate) disponible 5 chez TIB CHEMICALS). Le mélange est chauffé à 90°C et mélangé jusqu'à ce que la bande caractéristique des fonctions -NCO ne soit plus détectable par spectroscopie infra-rouge. On obtient 276,2 g de polyuréthane silylé (P3) que l'on conditionne dans des cartouches en aluminium à l'abri de l'humidité. La viscosité du polyuréthane silylé obtenu est de 1 510 mPa.s à 100°C. 10 Exemple 10 : Préparation de polymère silvlé P4 Dans un réacteur de 2 L, on introduit sous azote 237,6 g (0,096 mole ou 96 méq NCO) de prépolymère (P0), 50,1 g du composé de l'exemple 4 (0,1 mole) dans un rapport molaire SH / NCO = 1,04, et 0,1g de TIBKAT 223 (Dioctyltinbis(acetylacetonate) disponible chez TIB 15 CHEMICALS). Le mélange est chauffé à 90°C et mélangé jusqu'à ce que la bande caractéristique des fonctions -NCO ne soit plus détectable par spectroscopie infra-rouge. On obtient 287,8 g de polyuréthane silylé (P4) que l'on conditionne dans des cartouches en aluminium à l'abri de l'humidité. La viscosité du polyuréthane silylé obtenu est de 1 360 mPa.s à 100°C. 20 Ainsi, la viscosité des polymères silylés P2, P3 et P4 ont avantageusement une viscosité inférieure à celle du polymère silylé P1 (comparatif) (à 100°C), ce qui permet notamment une manipulation et une utilisation plus aisées. En outre, une viscosité moindre permet avantageusement d'éviter l'utilisation REVENDICATIONS1. Composé de formule (I) suivante : (I) dans laquelle : - Ra représente R1 ou R2 ; - Rb représente R1 ou R2 ; à condition que quand Ra représente R2 alors Rb représente R1, et quand Ra représente R1 alors Rb représente R2 ; - chacun de R1 et R2 représente, indépendamment l'un de l'autre, un radical choisi dans le groupe constitué de : o un hydrogène ; o un radical alkyle linéaire ou ramifié, aliphatique ou cyclique, saturé ou insaturé, comprenant de 1 à 60 atomes de carbone, de préférence 1 à 20 atomes de carbone, préférentiellement de 1 à 12 atomes de carbone, et avantageusement de 1 à 8 atomes de carbone ; o un radical 25 dans lequel : o R3 représente un radical alkylène divalent linéaire ou ramifié comprenant de 1 à 20 atomes de carbone, o R4 représente un radical alkyle linéaire ou ramifié, aliphatique ou cyclique, saturé ou insaturé, un radical alkylaryle, un radical arylalkyle ou un radical aryle, lesdits radicaux alkyle, alkylaryle, arylalkyle ou aryle comprenant chacun de 1 à 60 atomes de carbone, de préférence de 1 42 à 20 atomes de carbone, préférentiellement de 1 à 12 atomes de carbone, et avantageusement de 1 à 8 atomes de carbone, o chacun de R et R représente, indépendamment les uns des autres, un radical alkyle linéaire ou ramifié, aliphatique ou cyclique, saturé ou 5 insaturé, comprenant de 1 à 10 atomes de carbone, de préférence de 1 à 6 atomes de carbone, préférentiellement de 1 à 2 atomes de carbone, et en particulier un méthyle ou éthyle ; 0 Rk représente, indépendamment les uns des autres, un radical alkylène linéaire ou ramifié, aliphatique ou cyclique, saturé ou insaturé, 10 comprenant de 2 à 4 atomes de carbone, et en particulier Rk représente un éthylène ou un butylène ; o chacun de x, y et z représente, indépendamment les uns des autres, un nombre entier tel que la masse moléculaire en nombre (Mn) du radical varie de 45 à 20 000 g/mol, de préférence de 45 à 10 000 g/mol, 15 préférentiellement de 45 à 5 000 g/mol, avantageusement de 45 à 1 000 g/mol, par exemple de 45 à 500 g/mol ; o un radical -R5-0-C(0)-R6 dans lequel R5 représente une liaison ou un radical alkylène divalent linéaire ou ramifié comprenant de 1 à 20 atomes de carbone, et R6 représente un alkyle linéaire ou ramifié, aliphatique ou cyclique, saturé ou 20 insaturé, comprenant de 1 à 60 atomes de carbone, de préférence de 1 à 20 atomes de carbone, préférentiellement de 1 à 12 atomes de carbones ; un aryle comprenant de 6 à 20 atomes de carbone ; ou un arylalkyle comprenant de 7 à 20 atomes de carbone ; o un radical -R7-C(0)-0-R8 dans lequel R' représente une liaison ou un radical alkylène divalent linéaire ou ramifié comprenant de 1 à 20 atomes de carbone, et R8 représente un alkyle linéaire ou ramifié, aliphatique ou cyclique, saturé ou insaturé, comprenant de 1 à 60 atomes de carbone, de préférence de 1 à 20 atomes de carbone, préférentiellement de 1 à 12 atomes de carbone, avantageusement de 1 à 8 atomes de carbone, ou un arylalkyle comprenant de 7 à 20 atomes de carbone ; o un radical -R9-C(0)-1^1R10n1911 dans lequel R9 représente une liaison ou un radical alkylène divalent linéaire ou ramifié comprenant de 1 à 20 atomes de carbone, 1:11° et R11 représente, indépendamment l'un de l'autre, un atome d'hydrogène ou un groupe alkyle linéaire ou ramifié, aliphatique ou cyclique, comprenant de 1 à 60 atomes de carbone, de préférence de 1 à 20 atomes de carbone, préférentiellement de 1 à 12 atomes de carbone ; 43 - R12 n représente un atome d'hydrogène, un radical alkyle, linéaire ou branché, cyclique ou aliphatique, comprenant de 1 à 60 atomes de carbone, de préférence de 1 à 20 atomes de carbone, préférentiellement de 1 à 12 atomes de carbone, et en particulier de 1 à 8 atomes de carbone, ou un radical -R05-SiR14p(OR15)3_p ; 5 - R13 représente un radical alkylène, linéaire ou branché, cyclique ou aliphatique, comprenant de 1 à 10 atomes de carbone, de préférence de 1 à 5 atomes de carbone, et avantageusement de 1 à 3 atomes de carbone ; - R14 représente un radical alkyle, linéaire ou branché, cyclique ou aliphatique, comprenant de 1 à 10 atomes de carbone, de préférence de 1 à 5 atomes de 10 carbone, et avantageusement de 1 à 3 atomes de carbone ; - chaque R15 représente, indépendamment les uns des autres, un radical alkyle, linéaire ou branché, cyclique ou aliphatique, comprenant de 1 à 10 atomes de carbone, de préférence de 1 à 5 atomes de carbone ; ou deux radicaux R15 peuvent former ensemble un cycle comprenant de 3 à 12 atomes de carbone (lorsque p = 0 ou 1) ; 15 - p représente 0, 1, ou 2. 2. Composé selon la revendication 1, caractérisé en ce qu'il est choisi parmi les composés de formules (II) ou (III) suivantes : Si 4 5 R p (OR )3_p 20 (II) Si 14 15 R «DR 3-p dans lesquelles R1, R12, R13, R14, R15, et p sont tels que définis dans la revendication 1. 25 3. Composé selon l'une quelconque des revendications 1 ou 2, caractérisé en ce qu'il est choisi parmi les composés de formules (IV), (V), (VI), (VII) et (VIII) suivantes : 44 les composés de formule (IV) sont des composés de formule (II) dans laquelle R1 représente un radical alkyle linéaire ou ramifié, aliphatique ou cyclique, saturé ou insaturé, comprenant de 1 à 60 atomes de carbone, de préférence de 1 à 20 atomes de carbone, préférentiellement de 1 à 12 atomes de carbone, avantageusement de 1 5 à 8 atomes de carbone ; R12, R13, R14, R15, et p étant tels que définis dans la revendication 1 ; les composés de formule (V) suivante : (V) dans laquelle R3, R4, R12, R13, R14, R15, et p sont tels que définis dans la revendication 1 ; 10 les composés de formule (VI) suivante : (VI) dans laquelle R3, R4, R', Ri, Rk, x, y, z, R12, R13, R14, R15, et p sont tels que définis dans la revendication 1 ; - composés de formule (VII) suivante : (VII) dans laquelle R7, R8, R12, R13, R14, R15, et p sont tels que définis dans la revendication 1 ; 14 15 SI Rp (CR )3 p R13 1 (OR4 15 R )- s- 15 20 - composés de formule (VIII) suivante : 45 5 Si R14 (ID p (VIII) dans laquelle R9, R10, R11, R12, R13, R14, R15, et p sont tels que définis dans la revendication 1. 4. Composé selon l'une quelconque des revendications 1 à 3, caractérisé en ce que : 10 - p = 0 ; et/ou - R15 = méthyle ; et/ou R13 = propylène ; et/ou R12 _ H, butyle, ou -CH2-CH(CH2CH3)-CH2-CH2-CH2-CH3. 15 5. Composé selon l'une quelconque des revendications 1 à 4, caractérisé en ce que R1 représente : o un radical alkyle linéaire ou ramifié, aliphatique saturé comprenant de 1 à 20 atomes de carbone, de préférence de 1 à 12 atomes de carbone, préférentiellement de 4 à 8 atomes de carbone, préférentiellement R1 est un 20 radical butyle ou éthyle-2-hexyle : -CH2-CH(CH2CH3)-CH2-CH2-CH2-CH3 ; un radical dans lequel : 25 o R3 représente un radical alkylène divalent linéaire ou ramifié comprenant de 1 à 20 atomes de carbone, de préférence de 1 à 12 46 atomes de carbone, préférentiellement de 1 à 5 atomes de carbone, par exemple méthylène ; o R4 représente un radical alkyle linéaire ou ramifié, aliphatique ou cyclique, saturé ou insaturé, comprenant de 1 à 12 atomes de carbone, 5 o chacun de R et R représente, indépendamment les uns des autres, un radical alkyle linéaire ou ramifié, aliphatique ou cyclique, saturé ou insaturé, comprenant de 1 à 10 atomes de carbone, de préférence de 1 à 6 atomes de carbone, préférentiellement de 1 à 2 atomes de carbone, et en particulier un méthyle ou éthyle ; 10 o RI' représente, indépendamment les uns des autres, un radical alkyléne linéaire ou ramifié, aliphatique ou cyclique, saturé ou insaturé, comprenant de 2 à 4 atomes de carbone, et en particulier représente un éthylène ou un butylène ; o chacun de x, y et z représente, indépendamment les uns des autres, un 15 nombre entier tel que la masse moléculaire en nombre (Mn) du radical varie de 45 à 20 000 g/mol, de préférence de 45 à 10 000 g/mol, préférentiellement de 45 à 5 000 g/mol, avantageusement de 45 à 1 000 g/mol, par exemple de 45 à 500 g/mol. 20 6. Composé selon l'une quelconque des revendications 1 à 5, caractérisé en ce qu'il est choisi parmi les composés suivants : 25 (CH2)3 3 H 47 (CH H SH (CH2)3 '-'Si(OMe)3 5 (CH. SI(Orde)3 SH avec y étant tel que défini dans la revendication 1, et en particulier y valant 2. 10 48 7. Procédé de préparation d'un composé de formule (I) telle que définie selon l'une quelconque des revendications 1 à 6, comprenant la réaction entre un composé de formule (IX) : 1a SI R (OR (IX) 5 dans laquelle R12, R13, R14, R15 et p sont tels que définis dans l'une quelconque des revendications 1 à 6 ; avec un composé de formule (X) suivante : (X) dans laquelle chacun de R1 et R2 représente, indépendamment l'un de l'autre, un radical choisi dans le groupe constitué de : o un hydrogène ; o un radical alkyle linéaire ou ramifié, aliphatique ou cyclique, saturé ou insaturé, comprenant de 1 à 60 atomes de carbone, de préférence 1 à 20 atomes de carbone, préférentiellement de 1 à 12 atomes de carbone, et avantageusement de 1 à 8 15 atomes de carbone ; o un radical dans lequel : o R3 représente un radical alkylène divalent linéaire ou ramifié 20 comprenant de 1 à 20 atomes de carbone, o R4 représente un radical alkyle linéaire ou ramifié, aliphatique ou cyclique, saturé ou insaturé, un radical alkylaryle, un radical arylalkyle ou un radical aryle, lesdits radicaux alkyle, alkylaryle, arylalkyle ou aryle comprenant chacun de 1 à 60 atomes de carbone, de préférence de 1 25 à 20 atomes de carbone, préférentiellement de 1 à 12 atomes de carbone, et avantageusement de 1 à 8 atomes de carbone, 49 o chacun de R et R représente, indépendamment les uns des autres, un radical alkyle linéaire ou ramifié, aliphatique ou cyclique, saturé ou insaturé, comprenant de 1 à 10 atomes de carbone, de préférence de 1 à 6 atomes de carbone, préférentiellement de 1 à 2 atomes de carbone, 5 et en particulier un méthyle ou éthyle ; o Rk représente, indépendamment les uns des autres, un radical alkylène linéaire ou ramifié, aliphatique ou cyclique, saturé ou insaturé, comprenant de 2 à 4 atomes de carbone, et en particulier Rk représente un éthylène ou un butylène ; 10 o chacun de x, y et z représente, indépendamment les uns des autres, un nombre entier tel que la masse moléculaire en nombre (Mn) du radical varie de 45 à 20 000 g/mol, de préférence de 45 à 10 000 g/mol, préférentiellement de 45 à 5 000 g/mol, avantageusement de 45 à 1 000 g/mol, par exemple de 45 à 500 g/mol ; 15 o un radical -R5-0-C(0)-R6 dans lequel R5 représente une liaison ou un radical alkylène divalent linéaire ou ramifié comprenant de 1 à 20 atomes de carbone, et R6 représente un alkyle linéaire ou ramifié, aliphatique ou cyclique, saturé ou insaturé, comprenant de 1 à 60 atomes de carbone, de préférence de 1 à 20 atomes de carbone, préférentiellement de 1 à 12 atomes de carbones ; un aryle comprenant de 6 à 20 20 atomes de carbone ; ou un arylalkyle comprenant de 7 à 20 atomes de carbone ; o un radical -R7-C(0)-0-R8 dans lequel R7 représente une liaison ou un radical alkylène divalent linéaire ou ramifié comprenant de 1 à 20 atomes de carbone, préférentiellement de 1 à 12 atomes de carbone, et en particulier de 1 à 8 atomes de carbone, et R8 représente un alkyle linéaire ou ramifié, aliphatique ou cyclique, saturé 25 ou insaturé, comprenant de 1 à 20 atomes de carbone, ou un arylalkyle comprenant de 7 à 20 atomes de carbone ; o un radical -R9-C(0)-NR19R" dans lequel R9 représente une liaison ou un radical alkylène divalent linéaire ou ramifié comprenant de 1 à 20 atomes de carbone, R1° et R11 représente, indépendamment l'un de l'autre, un atome d'hydrogène ou un groupe 30 alkyle linéaire ou ramifié, aliphatique ou cyclique, comprenant de 1 à 60 atomes de carbone, de préférence de 1 à 20 atomes de carbone, préférentiellement de 1 à 12 atomes de carbone. 8. Polyuréthane P obtenu par un procédé comprenant une étape de réaction entre : 35 au moins un composé de formule (I) telle que définie selon l'une quelconque des revendications 1 à 6, et un prépolymère, de préférence prépolymère polyuréthane, de formule (XII) suivante : 50 + rico] t (XII) avec t représentant un nombre entier ou non entier pouvant aller de 2 à 4, et B représentant un radical organique multivalent. 5 9. Polyuréthane selon la revendication 8, caractérisé en ce qu'il est préparé par un procédé comprenant les étapes suivantes: - El) la préparation d'un prépolymère polyuréthane à terminaisons -NCO de formule (XII) par une réaction de polyaddition : iii) d'au moins un polyisocyanate de préférence choisi parmi les 10 diisocyanates, les triisocyanates, et leurs mélanges ; iv) avec au moins un polyol de préférence choisi parmi les polyéther polyols, les polycarbonate polyols, les polyester polyols, et leurs mélanges ; dans des quantités telles que le rapport molaire NCO/OH (rl) est 15 strictement supérieur à 1 ; et - E2) la réaction du produit formé à l'issue de l'étape E1) avec au moins un composé de formule (I) telle que définie selon l'une quelconque des revendications 1 à 6, en particulier 20 dans des quantités telles que le rapport molaire NCO/SH (r2) est de préférence compris entre 1,3 et 5. 10. Polyuréthane P' ayant la formule (XIII) suivante : 14 1 R (OR5 )3) - r (XIII) 25 dans laquelle : - B représente un radical organique multivalent ; - t représente un nombre entier ou non entier allant de 2 à 4; - Ra représente R1 ou R2 ; - Rb représente R1 ou R2 ; 51 à condition que quand W représente R2 alors Rb représente R', et quand Ra représente R' alors Rb représente R2 ; - chacun de R1 et R2 représente, indépendamment l'un de l'autre, un radical choisi dans le groupe constitué de : 5 o un hydrogène ; o un radical alkyle linéaire ou ramifié, aliphatique ou cyclique, saturé ou insaturé, comprenant de 1 à 60 atomes de carbone, de préférence 1 à 20 atomes de carbone, préférentiellement de 1 à 12 atomes de carbone, et avantageusement de 1 à 8 atomes de carbone ; 10 o un radical 4 dans lequel : o R3 représente un radical alkylène divalent linéaire ou ramifié comprenant de 1 à 20 atomes de carbone, 15 o R4 représente un radical alkyle linéaire ou ramifié, aliphatique ou cyclique, saturé ou insaturé, un radical alkylaryle, un radical arylalkyle ou un radical aryle, lesdits radicaux alkyle, alkylaryle, arylalkyle ou aryle comprenant chacun de 1 à 60 atomes de carbone, de préférence de 1 à 20 atomes de carbone, préférentiellement de 1 à 12 atomes de 20 carbone, et avantageusement de 1 à 8 atomes de carbone, o chacun de Ri et R' représente, indépendamment les uns des autres, un radical alkyle linéaire ou ramifié, aliphatique ou cyclique, saturé ou insaturé, comprenant de 1 à 10 atomes de carbone, de préférence de 1 à 6 atomes de carbone, préférentiellement de 1 à 2 atomes de carbone, 25 et en particulier un méthyle ou éthyle ; o Rk représente, indépendamment les uns des autres, un radical alkylène linéaire ou ramifié, aliphatique ou cyclique, saturé ou insaturé, comprenant de 2 à 4 atomes de carbone, et en particulier Rk représente un éthylène ou un butylène ; 30 o chacun de x, y et z représente, indépendamment les uns des autres, un nombre entier tel que la masse moléculaire en nombre (Mn) du radical varie de 45 à 20 000 g/mol, de préférence de 45 à 10 000 g/mol, 52 préférentiellement de 45 à 5 000 g/mol, avantageusement de 45 à 1 000 g/mol, par exemple de 45 à 500 g/mol ; o un radical -R5-0-C(0)-R6 dans lequel R5 représente une liaison ou un radical alkylène divalent linéaire ou ramifié comprenant de 1 à 20 atomes de carbone, 5 et R6 représente un alkyle linéaire ou ramifié, aliphatique ou cyclique, saturé ou insaturé, comprenant de 1 à 60 atomes de carbone, de préférence de 1 à 20 atomes de carbone, préférentiellement de 1 à 12 atomes de carbones ; un aryle comprenant de 6 à 20 atomes de carbone ; ou un arylalkyle comprenant de 7 à 20 atomes de carbone ; 10 o un radical -1:13-C(0)-0-R8 dans lequel R' représente une liaison ou un radical alkylène divalent linéaire ou ramifié comprenant de 1 à 20 atomes de carbone, et R8 représente un alkyle linéaire ou ramifié, aliphatique ou cyclique, saturé ou insaturé, comprenant de 1 à 60 atomes de carbone, de préférence de 1 à 20 atomes de carbone, préférentiellement de 1 à 12 atomes de carbone, 15 avantageusement de 1 à 8 atomes de carbone, ou un arylalkyle comprenant de 7 à 20 atomes de carbone; o un radical -R9-C(0)-NR1oRil dans lequel R9 représente une liaison ou un radical alkylène divalent linéaire ou ramifié comprenant de 1 à 20 atomes de carbone, R1° et R11 représente, indépendamment l'un de l'autre, un atome 20 d'hydrogène ou un groupe alkyle linéaire ou ramifié, aliphatique ou cyclique, comprenant de 1 à 60 atomes de carbone, de préférence de 1 à 20 atomes de carbone, préférentiellement de 1 à 12 atomes de carbone ; _ R12 n représente un atome d'hydrogène, un radical alkyle, linéaire ou branché, cyclique ou aliphatique, comprenant de 1 à 60 atomes de carbone, de préférence de 1 à 20 25 atomes de carbone, préférentiellement de 1 à 12 atomes de carbone, et en particulier de 1 à 8 atomes de carbone, ou un radical -R13-SiR14p(oR15)3_p R13 représente un radical alkylène, linéaire ou branché, cyclique ou aliphatique, comprenant de 1 à 10 atomes de carbone, de préférence de 1 à 5 atomes de carbone, et avantageusement de 1 à 3 atomes de carbone ; - R14 comprenant de 1 à 10 atomes de carbone, de préférence de 1 à 5 atomes de carbone, et avantageusement de 1 à 3 atomes de carbone ; chaque R15 représente, indépendamment les uns des autres, un radical alkyle, linéaire ou branché, cyclique ou aliphatique, comprenant de 1 à 10 atomes de carbone, de 35 préférence de 1 à 5 atomes de carbone ; ou deux radicaux R15 peuvent former ensemble un cycle comprenant de 3 à 12 atomes de carbone (lorsque p = 0 ou 1) ; p représente 0, 1, ou 2. 30 représente un radical alkyle, linéaire ou branché, cyclique ou aliphatique, 53 11. Polymère P' selon la revendication 10, caractérisé en ce qu'il a l'une des formules (XV), (XVI) ou (XVII) suivantes : 5 dans lesquelles R1, R12, R13, R14, R15 et p sont tels que définis dans la revendication 10. 15 12. Polymère P' selon l'une quelconque des revendications 10 ou 11, caractérisé en ce que : - p = 0 ; et/ou - R15 = méthyle ; et/ou - R13 = propylène ; et/ou 20 - R12 = H, butyle, ou -CH2-CH(CH2CH3)-CH2-CH2-CH2-CH3. 13. Polymère P' selon l'une quelconque des revendications 10 à 12, caractérisé en ce R1 représente : - un radical alkyle linéaire ou ramifié aliphatique saturé comprenant de 1 à 8 atomes de 25 carbone, préférentiellement 4 atomes de carbone ou -CH2-CH(CH2CH3)-CH2-CH2- CH2-CH3 (éthyle-2-hexyle) ; ou un radical 10 (XV) H (XVI) c R1 54 dans lequel : o R3 représente un radical alkylène divalent linéaire ou ramifié comprenant de 1 à 5 atomes de carbone, préférentiellement méthylène ; 5 o R4 représente un alkyle linéaire ou ramifié, aliphatique ou cyclique, saturé ou insaturé, comprenant de 1 à 8 atomes de carbone, de préférence de 4 à 8 atomes de carbone ; ox = z = 0 ; oy vaut 0 ou 2 ; 10 o chacun de R et R' représente, indépendamment les uns des autres, un radical alkyle linéaire ou ramifié, aliphatique ou cyclique, saturé ou insaturé, comprenant de 1 à 10 atomes de carbone, de préférence de 1 à 6 atomes de carbone, préférentiellement de 1 à 2 atomes de carbone, et en particulier un méthyle ou éthyle. 15 14. Formulation comprenant au moins un polyuréthane P tel que défini selon l'une quelconque des revendications 8 ou 9, ou polyuréthane P' selon l'une quelconque des revendications 10 à 13, et au moins un additif choisi dans le groupe constitué : des catalyseurs, des charges, des antioxydants, des stabilisants à la lumière/ absorbeurs 20 d'UV, des désactivateurs de métaux, des antistatiques, des agents moussants, des biocides, des plastifiants, des lubrifiants, des émulsifiants, des colorants, des pigments, des agents rhéologiques, des modificateurs d'impact, des promoteurs d'adhésion, des azurants optiques, des ignifugeants, des agents anti-suintement, des agents de nucléation, des solvants, des diluants réactifs et de leurs mélanges. 25 15. Utilisation de la formulation selon la revendication 14, ou d'un polyuréthane P selon l'une quelconque des revendications 8 ou 9, ou d'un polyuréthane P' selon l'une quelconque des revendications 10 à 13, pour la préparation d'adhésifs, de revêtements ou de mastics. 30 55 16. Composé de formule (A) suivante : (A) dans laquelle : 5 - R4 représente un radical alkyle linéaire ou ramifié, aliphatique ou cyclique, saturé ou insaturé, un radical alkylaryle, un radical arylalkyle ou un radical aryle, lesdits radicaux alkyle, alkylaryle, arylalkyle ou aryle comprenant chacun de 1 à 60 atomes de carbone, de préférence de 1 à 20 atomes de carbone, préférentiellement de 1 à 12 atomes de carbone, et avantageusement de 1 à 8 atomes de carbone ; 10 - chacun de Ri et R' représente, indépendamment les uns des autres, un radical alkyle linéaire ou ramifié, aliphatique ou cyclique, saturé ou insaturé, comprenant de 1 à 10 atomes de carbone, de préférence de 1 à 6 atomes de carbone, préférentiellement de 1 à 2 atomes de carbone, et en particulier un méthyle ou éthyle ; - Rk représente, indépendamment les uns des autres, un radical alkylène linéaire ou 15 ramifié, aliphatique ou cyclique, saturé ou insaturé, comprenant de 2 à 4 atomes de carbone, et en particulier Rk représente un éthylène ou un butylène ; - chacun de x, y et z représente, indépendamment les uns des autres, un nombre entier tel que la masse moléculaire en nombre (Mn) du radical varie de 45 à 20 000 g/mol, de préférence de 45 à 10 000 g/mol, préférentiellement de 45 à 5 000 g/mol, 20 avantageusement de 45 à 1 000 g/mol, par exemple de 45 à 500 g/mol ; - à la condition que x + y + z > O. 17. Composés de formule (A) selon la revendication 16, choisi parmi les composés de formules (A-1), (A-2) ou (A-3) suivantes : 25 (A-1) 56 (A-2) (A-3) dans lesquelles R4, Rk, R, R, x, y et z sont tels que définis dans la revendication 16, 5 avec x > 1, y > 1 et z 1. 18. Composé de formule (A) selon l'une quelconque des revendications 16 ou 17, caractérisés en ce que : - Rk représente un butylène ; et/ou 10 - R' représente H ; et/ou - R représente un radical méthyle. 19. Composé de formule (A) selon l'une quelconque des revendications 16 à 18, choisi parmi les composés suivants : 15 avec y = 2 avec y = 2